(57)【特許請求の範囲】
【請求項１】
（Ａ）反応性官能基含有合成樹脂エマルション、（Ｂ）温度２０℃、相対湿度４５％における吸湿率５重量％以上の反応性官能基含有吸放湿性高分子粒子、（Ｃ）平均粒子径が３０μｍ以上の無機質軽量骨材、（Ｄ）（Ａ）及び（Ｂ）成分の反応性官能基と反応可能な官能基を有する架橋剤を基本構成とし、各成分の固形分比率が（Ａ）成分１００重量部に対し、（Ｂ）成分１〜１００重量部、（Ｃ）成分５０〜３００重量部、（Ｄ）成分０．０５〜１５重量部であることを特徴とする内装用塗料組成物。
【請求項２】
請求項１に記載の内装用塗料組成物により形成される塗膜が基材に積層されたことを特徴とする内装用ボード。
【請求項３】
基材が石膏ボード、スレート板、珪酸カルシウムボードから選ばれる１種であることを特徴とする請求項２に記載の内装用ボード。
【請求項４】
基材が、複数の貫通孔を有することを特徴とする請求項２または３に記載の内装用ボード。
【発明の詳細な説明】
【０００１】
【発明の属する技術分野】
本発明は、建築物の内装材あるいは天井材に使用される内装用塗料組成物及びそれを用いた内装用ボードに関するものである。
【０００２】
【従来技術】
近年、快適な居住空間に対する関心が高まる中、内装材については、内壁面の結露防止機能やカビ発生防止機能、あるいは湿度の調整による不快感抑制機能等を有する吸放湿性材料、及び、騒音等の不快感の抑制機能を有する吸音性材料等への期待が高まっている。
【０００３】
吸放湿性、吸音性を有する材料としては、石膏ボードが一般的に用いられる。しかし石膏ボードは吸湿性に比べ放湿性に劣るため、近年の高気密性、高断熱性の建築物に施工される場合、室内に発生した湿気がボード内に長期間蓄積され、ボード内の湿気の存在により吸音性が著しく低下し、さらに、室内外での温度差による結露が生じ、その結果、身体に有害なカビやダニなどの発生の原因となり、美観性を著しく損ねてしまう。
カビ等で汚れた石膏ボード表面の美観性を回復するためには、塗料等で改装すればよいが、この場合、塗膜で石膏ボード表面を覆うため通気性がなくなり石膏ボードが有する吸放湿性は失われる恐れがある。また、通気性を失ったボード内の湿気が逃げ場を失い、かつ、石膏ボードの多孔質表面が塗膜で覆われしまうため、吸音性も失われる恐れがある。
【０００４】
上記問題を解決する方法として、例えば、特許文献１では、特定粒子径の合成樹脂エマルションと珪藻土を必須成分とする塗料が開示されており、珪藻土を高比率で含有することにより吸放湿性能を発揮させる方法がある。また、特許文献２では、合成樹脂エマルション、珪藻土、及び高吸水ポリマーを含有する塗料が開示されており、珪藻土及び高吸水ポリマーを高比率で含有することによって吸放湿性を発揮させる方法がある。
【０００５】
【特許文献１】
特公昭６２−１５１０８号公報
【特許文献２】
特開昭６２−７４９６６号公報
【０００６】
しかし、上記従来技術のような珪藻土を用いた塗料は、汎用塗料に比べると吸放湿性能はあるが、石膏ボードを上回る様な吸放湿性能は得られなかった。また、吸音性能についても石膏ボードを上回る様なものは得られなかった。
【発明が解決しようとする課題】
【０００７】
本発明は、このような点に鑑みなされたものであり、建築物の内装材あるいは天井材に適用可能な、吸放湿性及び吸音性に優れた内装用塗料組成物及びそれを用いた内装用ボードを提供するものである。
【０００８】
【課題を解決するための手段】
【０００９】
すなわち、本発明は以下の特徴を有するものである。
１．（Ａ）反応性官能基含有合成樹脂エマルション、（Ｂ）温度２０℃、相対湿度４５％における吸湿率５重量％以上の反応性官能基含有吸放湿性高分子粒子、（Ｃ）平均粒子径が３０μｍ以上の無機質軽量骨材、（Ｄ）（Ａ）及び（Ｂ）成分の反応性官能基と反応可能な官能基を有する架橋剤を基本構成とし、各成分の固形分比率が（Ａ）成分１００重量部に対し、（Ｂ）成分１〜１００重量部、（Ｃ）成分５０〜３００重量部、（Ｄ）成分０．０５〜１５重量部であることを特徴とする内装用塗料組成物。
２．１．に記載の内装用塗料組成物により形成される塗膜が基材に積層されたことを特徴とする内装用ボード。
３．基材が石膏ボード、スレート板、珪酸カルシウムボードから選ばれる１種であることを特徴とする２．に記載の内装用ボード。
４．基材が、複数の貫通孔を有することを特徴とする２．または３．に記載の内装用ボード。
【００１０】
【発明の実施の形態】
以下、本発明をその実施の形態とともに詳細に説明する。
【００１１】
本発明の（Ａ）合成樹脂エマルション（以下、「（Ａ）成分」という。）は、（Ｂ）吸放湿性高分子粒子（以下、「（Ｂ）成分」という。）及び（Ｃ）無機質軽量骨材（以下、「（Ｃ）成分」という。）を結合させるものである。
【００１２】
合成樹脂エマルションとしては、例えば、アクリル樹脂エマルション、シリコン樹脂エマルション、フッ素樹脂エマルション、アクリルシリコン樹脂エマルション、酢酸ビニル樹脂エマルション、塩化ビニル樹脂エマルション、ウレタン樹脂エマルション、エポキシ樹脂エマルション、ポリビニルアルコール樹脂エマルション、エチレン樹脂エマルション等の１種または２種以上を混合して使用することができる。
【００１３】
また、（Ａ）成分のガラス転移温度（Ｔｇ）は、−２０〜５℃であることが好ましい。Ｔｇがこのような範囲であれば、揮発性有機化合物（ＶＯＣ）の一つである造膜助剤を使用しなくても膜形成が可能であり、好ましい。
【００１４】
特に（Ａ）成分は反応性官能基含有合成樹脂エマルションであることが好ましい。反応性官能基としては、後述する架橋剤（以下、「Ｄ成分」という。）の官能基と反応可能であるものが使用できる。
【００１５】
このような官能基の組み合わせとしては、例えば、カルボキシル基と金属イオン、カルボキシル基とカルボジイミド基、カルボキシル基とエポキシ基、カルボキシル基とアジリジン基、カルボキシル基とオキサゾリン基、水酸基とイソシアネート基、カルボニル基とヒドラジド基、エポキシ基とアミノ基、等があげられる。
本発明では（Ａ）成分の反応性官能基として、特に、カルボキシル基が好適に用いられる。カルボキシル基含有合成樹脂エマルションは、カルボキシル基を有する単量体（以下、「ａ成分」という。）を共重合することによって得られる。
【００１６】
（ａ）成分としては、例えば、アクリル酸、メタクリル酸、クロトン酸、マレイン酸、イタコン酸、フマル酸などのエチレン性不飽和カルボン酸等、及びこれらのアンモニウム塩、有機アミン塩、アルカリ金属塩等があげられる。これらは単独で、または２種以上を混合して使用することができる。
【００１７】
（Ａ）成分においては、単量体総重量に対し、通常、（ａ）成分を０．１〜４０重量％、好ましくは０．５〜２０重量％含有する。（ａ）成分が４０重量％より多い場合は、皮膜の耐水性、密着性も低下する。（ａ）成分が０．１重量％より少ない場合は、強靭な皮膜を形成することができず、耐水性、耐湿性が低下する。
【００１８】
（Ａ）成分において、（ａ）成分と共重合可能な単量体としては、例えば、メチル（メタ）アクリレート、エチル（メタ）アクリレート、ｎ−ブチル（メタ）アクリレート、２−エチルヘキシル（メタ）アクリレート、シクロヘキシル（メタ）アクリレート、フェニル（メタ）アクリレート、ベンジル（メタ）アクリレート等の（メタ）アクリル酸エステル；スチレン、２−メチルスチレン、ビニルトルエン、ジビニルベンゼン等の芳香族ビニル類；アクリルアミド、メタクリルアミド、マレイン酸アミド、Ｎ−メチロールアクリルアミド、Ｎ−メチロールメタクリルアミド、ジアセトンアクリルアミド等のアミド類；２−ヒドロキシエチル（メタ）アクリレート、ヒドロキシプロピル（メタ）アクリレート等の（メタ）アクリル酸エステル類；酢酸ビニル、プロピオン酸ビニル等のビニルエステル類；塩化ビニリデン、フッ化ビニリデン等のハロゲン化ビニリデン類；エチレン、プロピレン、イソプレン、ブタジエン、ビニルピロリドン、（メタ）アクリロニトリル、塩化ビニル等があげられる。また、グリシジルアクリレート、グリシジメタクリレート、アリルグリシジルエーテル等のエポキシ誘導体等を使用することもできる。
【００１９】
本発明の（Ｄ）成分は、（Ａ）成分及び後述する（Ｂ）成分の反応性官能基と反応可能な官能基を有する架橋剤である。本発明組成物においては、（Ｄ）成分が含まれることにより、塗膜の強度が向上し、さらには優れた吸放湿性を発揮することができる。（Ｄ）成分は、これらの官能基を一分子中に二個以上含むことが望ましい。また、（Ｄ）成分の形態としては、エマルションタイプ、水溶性タイプのいずれでもよい。（Ｄ）成分の官能基としては、（Ａ）成分及び（Ｂ）成分と反応可能なものである限り限定されないが、本発明では特に、カルボキシル基と反応可能な官能基であるカルボジイミド基、エポキシ基、アジリジン基、オキサゾリン基等が好適に用いられる。
【００２０】
（Ｄ）成分の具体例としては、例えば、カルボジイミド基を含む架橋剤として、特開平１０−６０２７２号公報、特開平１０−３１６９３０号公報、特開平１１−６０６６７号公報等に記載のもの等、エポキシ基を含む架橋剤として、ポリエチレングリコールジグリシジルエーテル、ポリヒドロキシアルカンポリグリシジルエーテル、ジグリセロールポリグリシジルエーテル、ソルビトールポリグリシジルエーテル等、アジリジン基を含む架橋剤として、２，２−ビスヒドロキシメチルブタノール−トリス［３−（１−アジリジニル）プロピオネート］、１，６−ヘキサメチレンジエチレンウレア、ジフェニルメタン−ビス−４，４’−Ｎ，Ｎ’−ジエチレンウレア等、オキサゾリン基を含む架橋剤として、２−ビニル−２−オキサゾリン、２−ビニル−４−メチル−２−オキサゾリン、２−ビニル−５−メチル−２−オキサゾリン、２−イソプロペニル−２−オキサゾリン等の重合性オキサゾリン化合物を該化合物と共重合可能な単量体と共重合した樹脂等、があげられる。
【００２１】
（Ｄ）成分の配合量は、固形分換算で（Ａ）成分１００重量部に対し、０．０５〜１５重量部、好ましくは０．１〜５重量部である。０．０５重量部未満の場合は、塗膜強度、吸放湿性が劣る傾向となる。１５重量部を超える場合は、コスト上昇に見合う物性の向上が望めない。
【００２２】
本発明の（Ｂ）成分は、温度２０℃、相対湿度４５％における吸湿率５重量％以上、好ましくは１０％以上の吸放湿性高分子粒子であり、本発明組成物に吸放湿性能を付与する成分である。
【００２３】
なお、温度２０℃、相対湿度４５％における吸湿率とは、試料を５０℃で７２時間乾燥した後、温度２０℃、湿度４５％の恒温恒湿器にて２４時間吸湿させたときの重量変化より求められる値である。即ち、
吸湿率（重量％）＝｛（吸湿後の重量−乾燥後の重量）／乾燥後の重量｝×１００
で求められる。
【００２４】
本発明の（Ｂ）成分は、温度２０℃、相対湿度４５％における吸湿率が５重量％以上であるかぎり特に限定されないが、反応性官能基含有吸放湿性高分子粒子であることが好ましい。反応性官能基としては、（Ｄ）成分の官能基と反応可能であるものが使用でき、（Ａ）成分の反応性官能基と同様の官能基を使用することができる。本発明では、塗膜強度、吸放湿性向上の点から、反応性官能基として、カルボキシル基を含有することが望ましい。
【００２５】
（Ｂ）成分にカルボキシル基を導入する方法としては、特に限定されないが、例えば、カルボキシル基を有する単量体の単独重合あるいは共重合可能な他の単量体との共重合による方法、（メタ）アクリロニトリル等のシアノ基含有単量体と他の単量体との共重合体に加水分解処理を施す方法、アルケン、ハロゲン化アルキル、アルコール、アルデヒド等の酸化による方法、等が挙げられる。（Ｂ）成分のカルボキシル基含有量は、１ｍｍｏｌ／ｇ以上であることが好ましい。
【００２６】
また、（Ｂ）成分は、吸放湿性向上の点から、架橋構造を有することが望ましい。このような架橋構造は、重合段階における架橋性単量体の導入、重合後における架橋性化合物の導入等の方法により形成することができる。架橋性単量体としては、ジビニルベンゼン、エチレングリコールジ（メタ）アクリレート、メチレンビスアクリルアミド等、また、架橋性化合物としては、ヒドラジン系化合物等を好適に用いることができる。
【００２７】
（Ｂ）成分の粒径は、特に限定されないが、０．１〜１００μｍ程度のものを使用することができる。
【００２８】
（Ｂ）成分の配合量は、固形分比率で（Ａ）成分１００重量部に対し、１〜１００重量部、好ましくは１０〜６０重量部である。１重量部未満の場合は、吸放湿性能が不十分となり、１００重量部を超えると、耐水性に悪影響を及ぼす。
【００２９】
本発明組成物は、（Ｃ）成分を含有することにより、さらに吸放湿性能を向上させることができる。また、吸音率も付与することができ、本発明では特に、高周波領域の吸音効果だけでなく、周波数が１０００Ｈｚ以下の低周波数領域でも優れた吸音効果を得ることができる。
【００３０】
本発明の（Ｃ）成分は、平均粒子径が３０μｍ以上の無機質軽量骨材であれば特に限定されないが、例えば、黒曜石、真珠石、バーミキュライト、抗火石、シラス等の天然石の発泡物、ガラス、フライアッシュ等の各種セラミックスの発泡粒状物、軽石、中空バルーン等の軽量粒状物等の１種または２種以上を混合して使用することができる。このうち特に、天然石の発泡物、発泡粒状物を好適に用いることができる。
【００３１】
本発明の（Ｃ）成分の平均粒子径は３０μｍ以上のものが利用できるが、好ましくは５０〜２０００μｍ、さらに好ましくは１００〜１０００μｍのものである。平均粒子径が３０μｍ以上であれば、吸放湿性能及び吸音性能（特に低周波領域での吸音性能）を十分発揮する。平均粒子径が３０μｍ未満であれば、塗膜の通気性が阻害されるため、吸放湿性が劣る場合がある。
【００３２】
本発明の（Ｃ）成分のかさ比重は特に限定されるものではないが、好ましくは０．０２〜０．６ｇ／ｃｍ３、さらに好ましくは０．０５〜０．５ｇ／ｃｍ３のものを使用する。
【００３３】
（Ｃ）成分の配合量は、固形分比率で（Ａ）成分１００重量部に対し、５０〜３００重量部、好ましくは１００〜２００重量部である。５０重量部未満の場合は、吸放湿性に劣る傾向となりやすい。また、３００重量部を超えると、施工時の作業性が低下する。
【００３４】
本発明組成物においては、上記成分の他に、充填剤を含有することが好ましい。充填剤としては例えば、炭酸カルシウム、炭酸マグネシウム、酸化亜鉛、酸化チタン、水酸化アルミニウム、水酸化マグネシウム、硫酸バリウム、シリカ、アルミナ、タルク、チタン酸カリウム、等が挙げられる。特に、水酸化アルミニウムを含有した場合、難燃性、及び乾燥塗膜の割れ防止性を付与することができ、好ましい。
【００３５】
充填剤の配合量は、樹脂固形分１００重量部に対し、５０〜３００重量部添加することが好ましい。
【００３６】
本発明ではさらに、上記成分の他に、多孔質粉体を含有することが好ましく、吸放湿性と吸音性能をより向上させることができる。このような多孔質粉体としては、例えば、木炭、竹炭の他、鋸屑、パルプ廃液、やし殻、石炭、コークス、石油ピッチ等の炭化物、アロフェン、ゼオライト、セピオライトなどの粘土鉱物あるいは珪藻土などの多孔質粉体等があげられる。特に、竹炭粒状物、アロフェンを好ましく使用することが出来る。
本発明では特に、竹炭を好ましく使用することができる。竹炭は、モウソウチク、マダケ、ハチク、ネマガリダケ等の各品種の竹を、通常３００〜１０００℃で炭化し、消火・冷却することにより得られるものである。このような竹炭を使用することにより、一段と優れた吸音特性を得ることができ、吸音板の薄厚化にも極めて有効となる。
【００３７】
本発明ではさらに、上記成分の他に、有機系、無機系の各種繊維を含有することもできる。有機系繊維としては、例えば、ポリアミド系繊維、ポリビニルアルコール系繊維、ポリエステル系繊維、ポリアクリロニトリル系繊維、ポリ塩化ビニル系繊維、ポリプロピレン系繊維、ポリエチレン系繊維、ポリウレタン系繊維、ポリ塩化ビニリデン系繊維、アラミド繊維、ビニロン繊維、カーボン系繊維、パルプ繊維、等があげられる。無機系繊維としては、例えば、ガラス繊維、スラグ繊維、ロックウール、シリカ−アルミナ繊維、アルミニウム繊維、ステンレス繊維等があげられる。このような繊維を含有することにより、形成塗膜の強度をより高めることができる。
繊維の長さは、０．１〜１０ｍｍ、好ましくは０．５〜５ｍｍの範囲のものが使用できる。
【００３８】
また、通常塗料に配合される各種の添加剤、例えば、顔料、骨材、増粘剤、可塑剤、分散剤、防腐剤、防黴剤、防藻剤、凍結防止剤等を本発明の効果を損なわない程度に配合しても良い。
【００３９】
この様にして得られた内装用塗料組成物は、基材に塗装し内装用ボードとして建築物内装材、天井材等に使用できる。
【００４０】
基材としては、特に限定されないが、石膏ボード、スレート板、珪酸カルシウムボード、押出成形板などの乾式ボード、ベニア板などの木質ボード、アルミニウム板、ステンレス板などの金属ボード等を使用することができる。
主として建築物の内壁面、天井面等に使用する場合は、石膏ボード、スレート板、珪酸カルシウムボード等が好ましく使用できる。
【００４１】
基材の厚さは、内装用ボード全体の強度や衝撃による破損を考慮すると1〜３０ｍｍ、好ましくは５〜１５ｍｍの範囲のものを使用することが望ましい。特に３０ｍｍ以上となるとボード自体の重量が大きくなり、搬送が困難となり、また取り付け施工時の作業性が低下する場合がある。
【００４２】
また、基材は、複数の貫通孔を有することが好ましい。貫通孔の孔径としては、特に限定されないが、３〜２０ｍｍ、好ましくは３〜１５ｍｍの範囲であることが好ましい。また、孔の開口する面積は、基材表面に対し、５〜７０％、好ましくは１０〜３０％の範囲になるように設けることが好ましい。孔径が３ｍｍ未満、開口する面積が５％未満となると吸音性が低下し、孔径が２０ｍｍより大きい場合、開口する面積が７０％より大きい場合になるとボードの強度が低下し好ましくない。
【００４３】
塗装方法としては、特に限定されないが、基材に直接本発明内装用塗料を塗付する方法等がある。この時、必要であれば本発明の効果を阻害しない程度に、基材に何らかの下地処理を施すこともできる。
【００４４】
塗装方法としては、吹付け塗装、ローラー塗装、刷毛塗り、コテ塗り等特に限定されず使用できる。特に、本発明では、塗料の粘度を１５Ｐａ・ｓ〜４５Ｐａ・ｓに調整すれば、建築物の内装材あるいは天井材に対して、よりスムースにローラー塗装できる。
また、ボード等の製造工場で、吹付け塗装、ロールコーター、フローコーター、等の公知の方法で塗装することもできる。
塗付量は０．５〜３．０ｋｇ／ｍ２であることが望ましい。
【００４５】
さらに、本発明内装用塗料を塗装した後、本発明の効果を損なわない程度に、上塗塗料を塗付することもできる。上塗塗料としては、特に限定されないが、例えば、アクリル樹脂、シリコン樹脂、フッ素樹脂、アクリルシリコン樹脂、酢酸ビニル樹脂、塩化ビニル樹脂、ウレタン樹脂、エポキシ樹脂、ポリビニルアルコール樹脂、エチレン樹脂等が挙げられ、これらのうち１種または２種以上を複合して用いることができる。
本発明では、上塗塗料として、シリコン樹脂を含むものであれば、吸放湿性、耐侯性に優れ好ましい。
【００４６】
本発明の内装用ボードを設置する際には、塗料塗装面が室内側となるようにコンクリート、木材等の剛体に直接密着する方法、剛体との間に空気層を設けて設置する方法等、種々の方法を採用することができる。
【００４７】
【実施例】
以下に実施例及び比較例を示し、本発明の特徴をより明確にする。
【００４８】
表１に示す原料を用い、表２に示す配合にて塗料を作製した。
【００４９】
【表１】
0004331934.tif 000002
【００５０】
【表２】
0004331934.tif 000003
【００５１】
（試験体作製）
（実施例１〜６、比較例１〜９）
１５０×１５０ｍｍの石膏ボード（板厚９．５ｍｍ）にＳＫ水性ホワイトシーラー（アクリル樹脂系下塗材；エスケー化研株式会社製）を温度２３℃、相対湿度５０％下（以下「標準状態」という）で８時間乾燥を行った後、作製した塗料を１．０ｋｇ／ｍ２でローラー施工し、標準状態で１４日間乾燥養生して試験体を作製した。
（実施例７）
１５０×１５０ｍｍの複数の貫通孔を有する石膏ボード（孔径１３．４ｍｍ、孔ピッチ２４ｍｍ、開孔面積２４％、板厚９．５ｍｍ）にＳＫ水性ホワイトシーラー（アクリル樹脂系下塗材；エスケー化研株式会社製）を標準状態で８時間乾燥を行った後、作製した塗料を１．０ｋｇ／ｍ２でローラー施工し、標準状態で１４日間乾燥養生して試験体を作製した。
【００５２】
（試験方法）
（１）吸放湿性試験
作製した試験体の重量WD０を測定した後、これを温度２０℃、相対湿度９０％下で２４時間放置後、重量WW1を測定し、続いて、温度２０℃、相対湿度４５％下で２４時間放置し、重量WD2を測定した。同様な操作をもう１回繰り返し、湿潤状態での重量WW2と乾燥状態での重量WD2とを測定した。得られた値を用いて下式により水蒸気吸脱着特性値を算出した。
吸湿量W１（ｇ）＝WW1−WD０
吸湿量W２（ｇ）＝WW1−WD１
吸湿量W３（ｇ）＝WW２−WD１
吸湿量W４（ｇ）＝WW２−WD２
吸放湿特性値（ｇ／ｍ２）＝（W１＋W２＋W３＋W４）／｛４×（試験体面積）｝。
評価は、◎：５０ｇ／ｍ２以上、○：４０〜５０ｇ／ｍ２、△：３０〜４０ｇ／ｍ２、×：３０ｇ／ｍ２以下、とし、結果を表３に示す。
なお、石膏ボードのみで測定した吸放湿特性値は１９．２ｇ／ｍ２であった。
【００５３】
【表３】
0004331934.tif 000004
【００５４】
（２）吸音率
作製した試験体を、ＡＳＴＭ  Ｅ１０５０の２マイクロホン法に順じ、５０〜１５００Ｈｚの周波数範囲で垂直入射吸音率を測定した。試験装置としては、２マイクロホンインピーダンス測定管４２０６型（ビュルエル・ケアー社製）を使用した。それぞれの試験体について背後空気層を１００ｍｍ設けた場合の吸音率を測定した。結果を図１〜１６に示す。
なお、石膏ボードのみで測定した吸音率は図１７、複数の貫通孔を有する石膏ボードのみで測定した吸音率は図１８に示す。
【００５５】
（実施例１）
本発明の塗料組成物であり、優れた吸放湿性能を示した。また、図１に示すように、低周波領域において高い吸音率を示した。
【００５６】
（実施例２）
本発明の塗料組成物であり、優れた吸放湿性能を示した。また、図２に示すように、低周波領域における高い吸音率を示した。
【００５７】
（実施例３）
本発明の塗料組成物であり、優れた吸放湿性能を示した。また、図３に示すように、低周波領域における高い吸音率を示した。
【００５８】
（実施例４）
本発明の塗料組成物であり、優れた吸放湿性能を示した。また、図４に示すように、低周波領域における高い吸音率を示した。
【００５９】
（実施例５）
本発明の塗料組成物であり、優れた吸放湿性能を示した。また、図５に示すように、低周波領域における高い吸音率を示した。
【００６０】
（実施例６）
本発明の塗料組成物であり、優れた吸放湿性能を示した。また、図６に示すように、低周波領域における高い吸音率を示した。
【００６１】
（実施例７）
本発明の塗料組成物であり、優れた吸放湿性能を示した。また、図７に示すように、低周波領域において高い吸音率を示した。
【００６２】
（比較例１）
吸放湿性高分子粒子及び無機質軽量骨材を含有していないため、吸放湿性は低い値となった。また、図８に示すように、低周波領域において低い吸音率を示した。
【００６３】
（比較例２）
吸放湿性高分子粒子及び無機質軽量骨材を含有していないため、吸放湿性は低い値となった。また、図９に示すように、低周波領域において低い吸音率を示した。
【００６４】
（比較例３）
無機質軽量骨材を含有していないため、吸放湿性に劣る結果となった。また、図１０に示すように、低周波領域において低い吸音率を示した。
【００６５】
（比較例４）
無機質軽量骨材を含有しておらず、さらに吸湿率が本発明規定より小さいる珪藻土を使用しているため、吸放湿性は低い値となった。また、図１１に示すように、低周波領域において低い吸音率を示した。
【００６６】
（比較例５）
吸放湿性高分子粒子を含有していないため、図１２に示すように、吸放湿性は低い値となった。
【００６７】
（比較例６）
吸放湿性高分子粒子を含有しておらず、無機質軽量骨材の粒子径が本発明規定より小さいため、吸放湿性は低い値となった。また、図１３に示すように、低周波領域において低い吸音率を示した。
【００６８】
（比較例７）
無機質軽量骨材の粒子径が本発明規定より小さいため、吸放湿性に劣る結果となった。また、図１４に示すように、低周波領域において低い吸音率を示した。
【００６９】
（比較例８）
吸湿率が本発明規定より小さいる珪藻土を使用しているため、図１５に示すように、吸放湿性は低い値となった。
【００７０】
（比較例９）
吸湿率が本発明規定より小さいる珪藻土を使用し、無機質軽量骨材の粒子径が本発明規定より小さいため、吸放湿性は低い値となった。また、図１６に示すように、低周波領域において低い吸音率を示した。
【００７１】
【発明の効果】
本発明によれば、水蒸気吸放湿性が高く室内の調湿性に優れ、また低周波領域での優れた吸音性能を示すため、結露防止、騒音の侵入の抑制といった室内環境の改善に大きな効果を得ることができる。
【００７２】
【図面の簡単な説明】
【図１】本発明実施例１の垂直入射吸音率の結果を示すグラフである。
【図２】本発明実施例２の垂直入射吸音率の結果を示すグラフである。
【図３】本発明実施例３の垂直入射吸音率の結果を示すグラフである。
【図４】本発明実施例４の垂直入射吸音率の結果を示すグラフである。
【図５】本発明実施例５の垂直入射吸音率の結果を示すグラフである。
【図６】本発明実施例６の垂直入射吸音率の結果を示すグラフである。
【図７】本発明実施例７の垂直入射吸音率の結果を示すグラフである。
【図８】本発明比較例１の垂直入射吸音率の結果を示すグラフである。
【図９】本発明比較例２の垂直入射吸音率の結果を示すグラフである。
【図１０】本発明比較例３の垂直入射吸音率の結果を示すグラフである。
【図１１】本発明比較例４の垂直入射吸音率の結果を示すグラフである。
【図１２】本発明比較例５の垂直入射吸音率の結果を示すグラフである。
【図１３】本発明比較例６の垂直入射吸音率の結果を示すグラフである。
【図１４】本発明比較例７の垂直入射吸音率の結果を示すグラフである。
【図１５】本発明比較例８の垂直入射吸音率の結果を示すグラフである。
【図１６】本発明比較例９の垂直入射吸音率の結果を示すグラフである。
【図１７】石膏ボードのみの垂直入射吸音率の結果を示すグラフである。
【図１８】複数の貫通孔を有する石膏ボードのみの垂直入射吸音率の結果を示すグラフである。
【図１】
0004331934.tif 000005
【図２】
0004331934.tif 000006
【図３】
0004331934.tif 000007
【図４】
0004331934.tif 000008
【図５】
0004331934.tif 000009
【図６】
0004331934.tif 000010
【図７】
0004331934.tif 000011
【図８】
0004331934.tif 000012
【図９】
0004331934.tif 000013
【図１０】
0004331934.tif 000014
【図１１】
0004331934.tif 000015
【図１２】
0004331934.tif 000016
【図１３】
0004331934.tif 000017
【図１４】
0004331934.tif 000018
【図１５】
0004331934.tif 000019
【図１６】
0004331934.tif 000020
【図１７】
0004331934.tif 000021
【図１８】
0004331934.tif 000022